(57)【要約】【課題】ケイ素架橋インドール誘導体を利用した新規青色発光材料、及び当該青色発光材料を利用した新規有機ＥＬ素子を提供する。【解決手段】有機ＥＬ素子２は、透明電極４と裏面電極６との間に発光層１２を有する。発光層１２は、アントラセン誘導体をホスト化合物とし、ケイ素架橋インドール誘導体をドーパント化合物として含有する発光材料で構成されている。有機ＥＬ素子２は高い発光効率を有し、かつ発光寿命が長いものとなる。【選択図】図２
2012087187.tif 000002
【特許請求の範囲】
【請求項１】
アントラセン誘導体をホスト化合物とし、下記一般式（１）：
【化１】
2012087187.tif 000010
（式中、Ｒ1及びＲ2は、同一又は異なって、水素原子、低級アルキル基、アミノ基、アリール基又は不飽和複素環基を示す。
Ｒ3及びＲ5は、同一又は異なって、水素原子、ハロゲン原子、シアノ基、低級アルキル基、低級アルコキシ基、アリール基又は不飽和複素環基を示す。
Ｒ4は、水素原子、低級アルキル基、アリール基又は不飽和複素環基を示す。）
で表されるケイ素架橋インドール誘導体をドーパント化合物として含有することを特徴とする発光材料。
【請求項２】
前記ケイ素架橋インドール誘導体は、前記一般式（１）において、Ｒ2が式中の２位に結合しており、Ｒ5が式中の６位に結合しているものであることを特徴とする請求項１に記載の発光材料。
【請求項３】
前記ケイ素架橋インドール誘導体は、前記一般式（１）において、Ｒ1及びＲ2が同一の低級アルキル基又は同一のアリール基のものであることを特徴とする請求項１に記載の発光材料。
【請求項４】
前記ケイ素架橋インドール誘導体は、前記一般式（１）において、Ｒ1及びＲ2がイソプロピル基であり、Ｒ3及びＲ5が水素原子であり、Ｒ4がメチル基であることを特徴とする請求項１に記載の発光材料。
【請求項５】
アントラセン誘導体に対してケイ素架橋インドール誘導体を１〜５０重量％含有することを特徴とする請求項１〜４のいずれかに記載の発光材料。
【請求項６】
陽極及び陰極からなる一対の電極の間に少なくとも発光層を備えた有機ＥＬ素子であって、前記発光層は、請求項１〜５のいずれかに記載の発光材料を有することを特徴とする有機ＥＬ素子。
【請求項７】
前記発光層の厚みが５ｎｍ超であることを特徴とする請求項６に記載の有機ＥＬ素子。
【発明の詳細な説明】
【技術分野】
【０００１】
本発明は、発光材料、並びに、有機ＥＬ素子に関し、さらに詳細には、ケイ素架橋インドール誘導体をドーパント化合物として含有する発光材料、並びに、当該発光材料を含む発光層を備えた有機ＥＬ素子に関する。
【背景技術】
【０００２】
近年、白熱灯や蛍光灯に変わる照明装置として有機ＥＬ（electroluminescence）装置が注目され、多くの研究がなされている。また、テレビに代表されるディスプレイ部材においても液晶方式やプラズマ方式に変わる方式として有機ＥＬ方式が注目されている。
【０００３】
ここで有機ＥＬ装置は、ガラス基板や透明樹脂フィルム等の基材に、有機ＥＬ素子を積層したものである。
また有機ＥＬ素子は、陰極及び陽極からなる一対の電極の間に有機化合物を含む発光層を備えている。有機ＥＬ素子は、電気的に励起された電子と正孔との再結合のエネルギーによって発光する。
有機ＥＬ装置は、自発光デバイスであるため、ディスプレイ材料として使用すると高コントラストの画像を得ることができる。また、発光層の材料を適宜選択することにより、種々の波長の光を発光することができる。また白熱灯や蛍光灯に比べて厚さが極めて薄く、且つ面状に発光するので、設置場所の制約が少ない。
【０００４】
有機ＥＬ装置の代表的な層構成は、図１のとおりである。図１に示される有機ＥＬ装置１は、ボトムエミッション型と称される構成であり、ガラス基板３に、透明電極層（陽極）４と、機能層５と、裏面電極層（陰極）６が積層され、これらが封止部７によって封止されたものである。そして、透明電極層４、機能層５、及び裏面電極層６によって、有機ＥＬ素子２が構成されている。
機能層５は、複数の有機化合物薄膜が積層されたものである。代表的な機能層５の層構成は、図２のとおりである。図２に示される有機ＥＬ素子２における機能層５は、正孔注入層１０、正孔輸送層１１、発光層１２、電子輸送層１５、及び電子注入層１６が積層されてなる。すなわち、有機ＥＬ素子２において、発光層１２は、透明電極層４と裏面電極層６の間に位置している。
【０００５】
前述のように、有機ＥＬ素子の発光層を構成する発光材料を適宜選択することにより、種々の波長の光を発光することができる。当該発光材料として使用できる化合物が種々見出されており、青色から赤色までの可視領域の発光が得られうる。このうち、青色発光材料としては、例えば、ジスチリルアリーレン誘導体やアントラセン誘導体が知られている（特許文献１，２）。
【０００６】
また最近、新規の青色発光材料としてケイ素架橋インドール誘導体が見出され、注目を集めている（特許文献３、非特許文献１）。ケイ素架橋インドール誘導体は固体状態での発光効率に優れており、有機ＥＬ素子の青色発光材料として実用化に期待が寄せられている。ケイ素架橋インドール誘導体の合成方法はすでに確立されている（特許文献３、非特許文献１）。
【先行技術文献】
【特許文献】
【０００７】
【特許文献１】特開平８−３３３２８２号公報
【特許文献２】特開２００９−１０４０８号公報
【特許文献３】国際公開第２０１０／０４７３３５号パンフレット
【非特許文献】
【０００８】
【非特許文献１】ジャーナル・オブ・アメリカン・ケミカル・ソサイエティ（Journal of the American Chemical Society），第１３１巻，２００９年，ｐ．８３５０−８３５１
【発明の概要】
【発明が解決しようとする課題】
【０００９】
ケイ素架橋インドール誘導体を有機ＥＬ素子の発光材料として適用できることについて、基本的な知見はすでに得られている（特許文献３）。しかし、その実用化に向けて、さらなる改良を施すことが求められている。
上記した現状に鑑み、本発明は、ケイ素架橋インドール誘導体を利用した新規発光材料、及び当該発光材料を利用した新規有機ＥＬ素子を提供することを目的とする。
【課題を解決するための手段】
【００１０】
本発明者らは、ケイ素架橋インドール誘導体を発光材料として採用する際に、より高い発光効率が得るための方策について鋭意検討した。その結果、ケイ素架橋インドール誘導体をアントラセン誘導体のドーパント化合物として使用すると、高い発光効率が得られ、さらに輝度劣化が緩やかで発光寿命が長くなることを見出した。上記した課題を解決するために提供される本発明は、以下のとおりである。
【００１１】
本発明の１つの様相は、アントラセン誘導体をホスト化合物とし、下記一般式（１）：
【化１】
2012087187.tif 000003
（式中、Ｒ1及びＲ2は、同一又は異なって、水素原子、低級アルキル基、アミノ基、アリール基又は不飽和複素環基を示す。
Ｒ3及びＲ5は、同一又は異なって、水素原子、ハロゲン原子、シアノ基、低級アルキル基、低級アルコキシ基、アリール基又は不飽和複素環基を示す。
Ｒ4は、水素原子、低級アルキル基、アリール基又は不飽和複素環基を示す。）
で表されるケイ素架橋インドール誘導体をドーパント化合物として含有することを特徴とする発光材料である。
【００１２】
本発明は発光材料に係るものであり、アントラセン誘導体をホスト化合物し、上記一般式（１）で表されるケイ素架橋インドール誘導体をドーパント化合物として含有する。本発明の発光材料を有機ＥＬ素子の発光層に用いると、高い発光効率が得られ、かつ輝度劣化が緩やかである。本発明の発光材料によれば、高い発光効率を有し、かつ発光寿命が長い青色発光有機ＥＬ素子を提供することができる。
【００１３】
好ましくは、前記ケイ素架橋インドール誘導体は、前記一般式（１）において、Ｒ2が式中の２位に結合しており、Ｒ5が式中の６位に結合しているものである。
【００１４】
好ましくは、前記ケイ素架橋インドール誘導体は、前記一般式（１）において、Ｒ1及びＲ2が同一の低級アルキル基又は同一のアリール基のものである。
【００１５】
好ましくは、前記ケイ素架橋インドール誘導体は、前記一般式（１）において、Ｒ1及びＲ2がイソプロピル基であり、Ｒ3及びＲ5が水素原子であり、Ｒ4がメチル基である。
【００１６】
好ましくは、アントラセン誘導体に対してケイ素架橋インドール誘導体を１〜５０重量％含有する。
【００１７】
本発明の他の様相は、陽極及び陰極からなる一対の電極の間に少なくとも発光層を備えた有機ＥＬ素子であって、前記発光層は、上記いずれかの発光材料を有することを特徴とする有機ＥＬ素子である。
【００１８】
本発明は有機ＥＬ素子に係るものであり、発光層が上記した本発明の発光材料を有する。本発明の有機ＥＬ素子は、発光効率が高く、かつ発光寿命が長い。
【００１９】
好ましくは、前記発光層の厚みが５ｎｍ超である。
【発明の効果】
【００２０】
本発明の発光材料によれば、高い発光効率を有し、かつ発光寿命が長い青色発光有機ＥＬ素子を提供することができる。
【００２１】
本発明の有機ＥＬ素子は発光効率が高く、かつ発光寿命が長い。
【図面の簡単な説明】
【００２２】
【図１】有機ＥＬ装置の代表的な層構成を示す断面図である。
【図２】図１の有機ＥＬ装置における有機ＥＬ素子の代表的な層構成を示す断面図である。
【図３】実施例で作製した有機ＥＬ素子における輝度の経時変化を示すグラフである。
【発明を実施するための形態】
【００２３】
本発明の発光材料は、アントラセン誘導体をホスト化合物とし、下記一般式（１）：
【化２】
2012087187.tif 000004
（式中、Ｒ1及びＲ2は、同一又は異なって、水素原子、低級アルキル基、アミノ基、アリール基又は不飽和複素環基を示す。
Ｒ3及びＲ5は、同一又は異なって、水素原子、ハロゲン原子、シアノ基、低級アルキル基、低級アルコキシ基、アリール基又は不飽和複素環基を示す。
Ｒ4は、水素原子、低級アルキル基、アリール基又は不飽和複素環基を示す。）
で表されるケイ素架橋インドール誘導体をドーパント化合物として含有するものである。
【００２４】
前記低級アルキル基としては、炭素数１〜６、好ましくは炭素数１〜４の直鎖状又は分岐鎖状のアルキル基を挙げることができる。具体的には、メチル基、エチル基、ｎ−プロピル基、イソプロピル基、ｎ−ブチル基、イソブチル基、ｔｅｒｔ−ブチル基、ｓｅｃ−ブチル基、ｎ−ペンチル基、１−エチルプロピル基、イソペンチル基、ネオペンチル基、ｎ−ヘキシル基、１，２，２−トリメチルプロピル基、３，３−ジメチルブチル基、２−エチルブチル基、イソヘキシル基、３−メチルペンチル基、などを挙げることができる。
【００２５】
前記低級アルコキシ基としては、炭素数１〜６、好ましくは炭素数１〜４の直鎖状又は分岐鎖状のアルコキシ基を挙げることができる。具体的には、メトキシ基、エトキシ基、ｎ−プロポキシ基、イソプロポキシ基、ｎ−ブトキシ基、イソブトキシ基、ｔｅｒｔ−ブトキシ基、ｓｅｃ−ブトキシ基、ｎ−ペンチルオキシ基、イソペンチルオキシ基、ネオペンチルオキシ基、ｎ−ヘキシルオキシ基、イソヘキシルオキシ基、３−メチルペンチルオキシ基、などを挙げることができる。
【００２６】
前記ハロゲン原子としては、フッ素原子、塩素原子、臭素原子、及びヨウ素原子を挙げることができる。
【００２７】
前記アリール基としては、例えば、フェニル基、ビフェニル基、ナフチル基などを挙げることができる。また当該アリール基は、フェニル環又はナフタレン環状上に、置換基として以下に示す群から選ばれた官能基を１〜３個有していてもよい。
【００２８】
（置換基の群）
前記例示の低級アルキル基、前記例示の低級アルコキシ基、後記例示のハロゲン置換低級アルキル基、後記例示の低級アルコキシカルボニル基、後記例示の低級アルキルカルボニル基、後記例示の低級アルキル基を有していてもよいアミノ基、後記例示のアミノカルボニル基、ニトロ基、及びハロゲン原子からなる群。
【００２９】
（ハロゲン置換低級アルキル基の例示）
ハロゲン原子が１〜７個、より好ましくは１〜３個置換した前記例示のアルキル基を挙げることができる。具体的には、フルオロメチル基、ジフルオロメチル基、トリフルオロメチル基、クロロメチル基、ジクロロメチル基、トリクロロメチル基、ブロモメチル基、ジブロモメチル基、ジクロロフルオロメチル基、２，２−ジフルオロエチル基、２，２，２−トリフルオロエチル基、ペンタフルオロエチル基、２−フルオロエチル基、２−クロロエチル基、３，３，３−トリフルオロプロピル基、ヘプタフルオロプロピル基、２，２，３，３，３−ペンタフルオロプロピル基、ヘプタフルオロイソプロピル基、３−クロロプロピル基、２−クロロプロピル基、３−ブロモプロピル基、４，４，４−トリフルオロブチル基、４，４，４，３，３−ペンタフルオロブチル基、４−クロロブチル基、４−ブロモブチル基、２−クロロブチル基、５，５，５−トリフルオロペンチル基、５−クロロペンチル基、６，６，６−トリフルオロヘキシル基、６−クロロヘキシル基、ペルフルオロヘキシル基、などが挙げられる。
【００３０】
（低級アルコキシカルボニル基の例示）
低級アルコキシ部分が前記例示の低級アルコキシ基であるアルコキシカルボニル基が挙げられる。具体的には、メトキシカルボニル基、エトキシカルボニル基、ｎ−プロポキシカルボニル基、イソプロポキシカルボニル基、ｎ−ブトキシカルボニル基、イソブトキシカルボニル基、ｔｅｒｔ−ブトキシカルボニル基、ｓｅｃ−ブトキシカルボニル基、ｎ−ペンチルオキシカルボニル基、ネオペンチルオキシカルボニル基、ｎ−ヘキシルオキシカルボニル基、イソヘキシルオキシカルボニル基、３−メチルペンチルオキシカルボニル基、などが挙げられる。
【００３１】
（低級アルキルカルボニル基の例示）
低級アルキル部分が前記例示の低級アルキル基であるアルキルカルボニル基が挙げられる。具体的には、アセチル基、プロピオニル基、ブチリル基、イソブチリル基、バレリル基、イソバレリル基、ピバロイル基、ヘキサニル基、などが挙げられる。
【００３２】
（低級アルキル基を有していてもよいアミノ基の例示）
前記例示の低級アルキル基を置換基として０、１又は２個（これらは異なっていてもよい）有するアミノ基を挙げることができる。具体的には、アミノ基、メチルアミノ基
エチルアミノ基、ｎ−プロピルアミノ基、イソプロピルアミノ基、ｎ−ブチルアミノ基、ｔｅｒｔ−ブチルアミノ基、ｎ−ペンチルアミノ基、ｎ−ヘキシルアミノ基、ジメチルアミノ基、ジエチルアミノ基、ジ−ｎ−プロピルアミノ基、ジ−ｎ−ブチルアミノ基、ジ−ｎ−ペンチルアミノ基、ジ−ｎ−ヘキシルアミノ基、Ｎ−メチル−Ｎ−エチルアミノ基、Ｎ−エチル−Ｎ−ｎ−プロピルアミノ基、Ｎ−メチル−Ｎ−ｎ−ブチルアミノ基、Ｎ−メチル−Ｎ−ｎ−ヘキシルアミノ基、などが挙げられる。
【００３３】
（アミノカルボニル基の例示）
アミノ基部分が前記例示の「低級アルキル基を有していてもよいアミノ基」であるアミノカルボニル基を挙げることができる。具体的には、ジメチルアミノカルボニル基、ジエチルアミノカルボニル基、エチルメチルアミノカルボニル基、ベンジルメチルアミノカルボニル基、などが挙げられる。
【００３４】
前記アリール基の具体例としては、フェニル基、２−（または３−または４−）メチルフェニル基、２−（または３−または４−）トリフルオロメチルフェニル基、２−（または３−または４−）ニトロフェニル基、２−（または３−または４−）メトキシフェニル基、２−（または３−または４−）クロロフェニル基、ビフェニル基、α−ナフチル基、β−ナフチル基、などを挙げることができる。
【００３５】
前記不飽和複素環基の不飽和複素環としては、５〜１０員環、好ましくは５〜６員環の者が挙げられる。具体的には、ピリジン環、ピロール環、オキサゾール環、イソキサゾール環、チアゾール環、イソチアゾール環、フラザン環、イミダゾール環、ピラゾール環、ピラジン環、ピリミジン環、ピリダジン環、ジハイドロオキサゾール環、チオフェン環、フラン環、ピラゾール環、などを挙げることができる。
また当該不飽和複素環は、環上に、置換基として以下に示す群から選ばれた官能基を１〜３個有していてもよい。
【００３６】
（置換基の群）
前記例示の低級アルキル基、前記例示の低級アルコキシ基、前記例示のハロゲン置換低級アルキル基、前記例示の低級アルコキシカルボニル基、前記例示の低級アルキルカルボニル基、前記例示の低級アルキル基を有していてもよいアミノ基、前記例示のアミノカルボニル基、ニトロ基、及びハロゲン原子からなる群。
【００３７】
好ましい実施形態では、前記ケイ素架橋インドール誘導体は、前記一般式（１）において、Ｒ2が式中の２位に結合しており、Ｒ5が式中の６位に結合しているものである。具体的には、下記一般式（２）に示すものである。
【００３８】
【化３】
2012087187.tif 000005
（式中、Ｒ1、Ｒ2、Ｒ3、Ｒ4及びＲ5は、上記一般式（１）に同じ。）
【００３９】
別の好ましい実施形態では、前記ケイ素架橋インドール誘導体は、前記一般式（１）において、Ｒ1及びＲ2が同一の低級アルキル基又は同一のアリール基のものである。具体的には、下記一般式（３）に示すものである。
【００４０】
【化４】
2012087187.tif 000006
（式中、Ｒ1、Ｒ2、Ｒ3、及びＲ4は、上記一般式（１）に同じ。）
【００４１】
さらに好ましい実施形態では、前記ケイ素架橋インドール誘導体は、前記一般式（１）において、Ｒ1及びＲ2がイソプロピル基であり、Ｒ3及びＲ5が水素原子であり、Ｒ4がメチル基である。具体的には、下記式（４）に示すものである。
【００４２】
【化５】
2012087187.tif 000007
（式中、ｉＰｒはイソプロピル基、Ｍｅはメチル基を示す。）
【００４３】
上記したケイ素架橋インドール誘導体の合成方法は、前記特許文献３及び非特許文献１に記載されており、当業者であれば過度の試行錯誤をすることなく合成することができる。
【００４４】
ホスト化合物となるアントラセン誘導体としては、発光材料として使用可能なものであれば特に限定はない。例としては、9,10-Di(naphth-2-yl)anthracene（略称：ＡＤＮ）、2‐Tert‐butyl‐9，10‐di（naphth-2-yl）anthracene（略称：ＴＢＡＤＮ）、2-Methyl-9,10-bis(naphthalen-2-yl)anthracene（略称：ＭＡＤＮ）、2,2'-Bi(9,10-diphenyl-anthracene)（略称：ＴＰＢＡ）、4,4'-di(10-(naphthalen-1-yl)anthracen-9-yl)biphenyl（略称：ＢＵＢＨ−３）、などが挙げられる。
【００４５】
本発明の発光材料における、アントラセン誘導体（ホスト化合物）に対するケイ素架橋インドール誘導体（ドーパント化合物）の添加割合としては特に限定はないが、好ましくは、蒸着比で、アントラセン誘導体に対してケイ素架橋インドール誘導体が１〜５０重量％、より好ましくは１〜２０重量％、さらに好ましくは３〜７重量％である。
【００４６】
本発明の発光材料は、アントラセン誘導体（ホスト化合物）とケイ素架橋インドール誘導体（ドーパント化合物）以外の成分をさらに含有していてもよい。他の成分としては、電子輸送性を示すTris(8-hydroxy-quinolinato)aluminium（略称：Ａｌｑ3）や1,3-Bis[2-(2,2'-bipyridine-6-yl)-1,3,4-oxadiazo-5-yl]benzene（略称：Ｂｐｙ−ＯＸＤ）が挙げられる。
【００４７】
本発明の発光材料を製造する方法としては、基板等の支持体上に成膜し、薄膜として取得する方法が挙げられる。代表的には、後述する本発明の有機ＥＬ素子における発光層の形成方法が、そのまま本発明の発光材料の製造方法の一例となる。
【００４８】
次に、本発明の有機ＥＬ素子について説明する。本発明の有機ＥＬ素子は、陽極及び陰極からなる一対の電極の間に少なくとも発光層を備えた有機ＥＬ素子であって、発光層が上記した本発明の発光材料を有するものである。本発明の有機ＥＬ素子の実施形態について、図２に示す積層構造を有する有機ＥＬ素子２を例に説明する。ただし、本発明の有機ＥＬ素子が本実施形態の構成に限定されないことは当然である。
【００４９】
本実施形態の有機ＥＬ素子２は、図２に示す様に、ガラス基板３上に、透明電極層（陽極）４、正孔注入層１０、正孔輸送層１１、発光層１２、電子輸送層１５、電子注入層１６、及び裏面電極層（陰極）６がこの順番に積層された構造を有する。正孔注入層１０、正孔輸送層１１、発光層１２、電子輸送層１５、及び電子注入層１６によって機能層５が構成されている。すなわち有機ＥＬ素子２において、発光層１２は、透明電極層４と裏面電極層６の間に位置している。
【００５０】
ガラス基板３としては、透光性を有する材料からなるものであれば特に限定はない。本実施形態ではガラス基板３側から光を取り出すので（ボトムエミッション方式）、ガラス基板の光の透過率については、発光する光のロスを減少する観点から、可視光域における透過率が８０％以上であることが好ましく、さらに好ましくは９５％以上である。ガラス基板３に代えて、シリコン基板、フレキシブルなフィルム基板などを使用してもよい。またトップエミッション方式を採用する場合には、ガラス基板３は不透明であってもよい。
【００５１】
ガラス基板３上には、透明電極層（陽極）４が積層されている。透明電極層４についても特に限定はなく、公知のものが使用できる。例えば、インジウム・スズ酸化物（ＩＴＯ）、インジウム・亜鉛酸化物（ＩＺＯ）、酸化錫（ＳｎＯ2）、酸化亜鉛（ＺｎＯ）などの材料からなるものが挙げられる。中でも、発光層１２から発生した光を効果的に取り出すための観点やパターニングの容易性の観点から、透明性が高いＩＴＯあるいはＩＺＯを好ましく使用することができる。
透明電極層４には、必要に応じて、例えばアルミニウム、ガリウム、ケイ素、ホウ素、ニオブなどの１種以上のドーパントがドーピングされていてもよい。透明電極層４の透過率は、透明性の観点から、可視光域における透過率が７０％以上であることが好ましく、さらに好ましくは８０％以上であり、特に好ましくは９０％以上である。透明電極層４は、例えば、スパッタ法やＣＶＤ法によってガラス基板３上に形成される。透明電極層４の膜厚は、光の透過性や電気伝導度を考慮して適宜選択すればよいが、例えば８０〜３００ｎｍであり、好ましくは１００〜１５０ｎｍ、より好ましくは１３０〜１５０ｎｍである。
【００５２】
透明電極層４上には、正孔注入層１０が積層されている。正孔注入層１０としては特に限定はなく、有機ＥＬ素子の正孔注入層として用いられている公知の材料を採用することができる。例えば、酸化モリブデン、酸化バナジウム、酸化ルテニウム、酸化マンガン等の金属酸化物が挙げられる。その他、2,3,5,6-Tetrafluoro-7,7,8,8-tetracyano-quinodimethane（略称：Ｆ４−ＴＣＮＱ）が挙げられる。さらに、三酸化モリブデンとN,N-Bis(naphthalen-1-yl)-N,N'-bis(phenyl)-bezidine（略称：ＮＰＢ）との混合層を正孔注入層１０として採用することができる。
正孔注入層１０は、例えば、真空蒸着法によって形成される。正孔注入層１０の膜厚は光の干渉効果やリーク電流の抑制効果等を考慮して適宜選択すればよいが、好ましくは１０ｎｍ以上、より好ましくは３０ｎｍ以上である。
【００５３】
正孔注入層１０上には、正孔輸送層１１が積層されている。正孔輸送層１１としては特に限定はなく、有機ＥＬ素子の正孔輸送層として用いられている公知の材料を採用することができる。例えば、下記一般式（５）で表されるアリールアミン系化合物が挙げられる。
【化６】
2012087187.tif 000008
（式中、Ａｒ1、Ａｒ2及びＡｒ3は、それぞれ独立に置換基を有してよい芳香族炭化水素基を示す。）
【００５４】
このようなアリールアミン系化合物としては特に制限はないが、具体例としては、Ｎ，Ｎ，Ｎ'，Ｎ'−テトラフェニル−４,４'−ジアミノフェニル、Ｎ，Ｎ'−ジフェニル−Ｎ，Ｎ'−ジ（３−メチルフェニル）−４，４'−ジアミノビフェニル、２，２−ビス（４−ジ−ｐ−トリルアミノフェニル）プロパン、Ｎ，Ｎ，Ｎ'，Ｎ'−テトラ−ｐ−トリル−４，４'−ジアミノビフェニル、ビス（４−ジ−ｐ−トリルアミノフェニル）フェニルメタン、Ｎ，Ｎ'−ジフェニル−Ｎ，Ｎ'−ジ（４−メトキシフェニル）−４，４'−ジアミノビフェニル、Ｎ，Ｎ，Ｎ'，Ｎ’−テトラフェニル−４，４'−ジアミノジフェニルエーテル、４，４'−ビス（ジフェニルアミノ）クオードリフェニル、４−Ｎ，Ｎ'−ジフェニルアミノ−（２−ジフェニルビニル）ベンゼン、３−メトキシ−４'−Ｎ，Ｎ−ジフェニルアミノスチルベンゼン、Ｎ−フェニルカルバゾール、１，１−ビス（４−ジ−ｐ−トリアミノフェニル）−シクロヘキサン、１，１−ビス（４−ジ−ｐ−トリフェニル）シクロヘキサン、１，１−ビス（４−ジ−ｐ−トリアミノフェニル）−４−フェニルシクロヘキサン、ビス(４−ジメチルアミノ−２−メチルフェニル）−フェニルメタン、Ｎ，Ｎ，Ｎ−Ｎ−トリ（ｐ−トリル）アミン、４−（ジ−ｐ−トリルアミノ）−４'−［４（ジ−ｐ−トリアミノ）スチリル］スチルベン、Ｎ，Ｎ，Ｎ'，Ｎ'−テトラフェニル−４，４'−ジアミノ−ビフェニルＮ−フェニルスカルバゾール、４，４'−ビス［Ｎ−（１−ナフチル）−Ｎ−フェニルアミノ］ビフェニル、４，４'−ビス［Ｎ−（１−ナフチル）−Ｎ−フェニルアミノ］ｐ−ターフェニル、４，４'−ビス［Ｎ−（３−アセナフテニル）−Ｎ−フェニル−アミノ］ビフェニル、１，５−ビス［Ｎ−（１−ナフチル）−Ｎ−フェニル−アミノ］ナフタレン、４，４'−ビス［Ｎ−（９−アントリン）−Ｎ−フェニル−アミノ］ビフェニル、４，４'−ビス［Ｎ−（１−アントリル）−Ｎ−フェニル−アミノ］ｐ−タ−フェニル、４，４'−ビス［Ｎ−（２−フェナントリル）−Ｎ−フェニル−アミノ］ビフェニル、４，４'−ビス［Ｎ−（８−フルオランテニル）−Ｎ−フェニル−アミノ］ビフェニル、４，４'−ビス［Ｎ−（２−ピレニル）−Ｎ−フェニル−アミノ］ビフェニル、４，４'−ビス［Ｎ−（２−ペリレニル）−Ｎ−フェニル−アミノ］ビフェニル、４，４'−ビス［Ｎ−（１−コロネニル）−Ｎ−フェニル−アミノ］ビフェニル、２，６−ビス［ジ−（１−ナフチル）アミノ］ナフタレン、２，６−ビス［Ｎ−（１−ナフチル）−Ｎ−（２−ナフチル）アミノ］ナフタレン、４，４'−ビス［Ｎ,Ｎ−ジ（２−ナフチル）アミノ］タ−フェニル、４，４'−ビス｛Ｎ−フェニル−Ｎ−［４−（１−ナフチル）フェニル］アミノ｝ビフェニル、４，４'−ビス［Ｎ−フェニル−Ｎ−（２−ピレニル）−アミノ］ビフェニル、２，６−ビス［Ｎ，Ｎ−ジ（２−ナフチル）アミノ］フルオレン、４，４'−ビス［Ｎ−フェニル−Ｎ−（２−ピレニル）−アミノ］ビフェニル、２,６−ビス［Ｎ，Ｎ−ジ−ｐ−トリアミノ］ターフェニル、ビス（Ｎ−１−ナフチル）（Ｎ−２−ナフチル）アミン、等が挙げられる。
正孔輸送層１１は、例えば、真空蒸着法によって形成される。
【００５５】
正孔輸送層１１上には、発光層２が積層されている。発光層２は、上記した本発明の発光材料、すなわち、ホスト化合物たるアントラセン誘導体にケイ素架橋インドール誘導体をドープした発光材料を主成分として構成されている。発光層１２を成膜する方法としては、アントラセン誘導体とケイ素架橋インドール誘導体とを同時に堆積させる方法が挙げられる。具体的には、真空蒸着法を用い、アントラセン誘導体とケイ素架橋インドール誘導体とを共蒸着させる方法が挙げられる。この際、ホスト化合物とドーパント化合物の蒸着速度を制御することにより、所望の蒸着比率（ドープ濃度）を実現することができる。
真空蒸着法以外の方法としては、発光材料を含む溶液を塗布する方法（コート法、印刷法など）や転写法（レーザー転写、熱転写など）が挙げられる。
発光層１２の膜厚は電流効率等を考慮して適宜選択すればよいが、例えば１００〜４００ｎｍであり、好ましくは１００〜３００ｎｍ、より好ましくは２００〜３００ｎｍである。なお、後述の実施例１と比較例１で示すように、ケイ素架橋インドール誘導体を単独のホスト化合物とすると５ｎｍ超の膜厚を実現することが難しいが、アントラセン誘導体をホスト化合物、ケイ素架橋インドール誘導体をドーパント化合物とする本発明の構成によれば、５ｎｍ超（例えば６ｎｍ以上）の膜厚を実現することができる。
【００５６】
発光層１２上には、電子輸送層１５が積層されている。電子輸送層１５としては特に限定はなく、有機ＥＬ素子の電子輸送層として用いられている公知の材料を採用することができる。例えば、前出のＢｐｙ−ＯＸＤ、4,7-Diphenyl-1,10-phenanthoroline（略称：Ｂｐｈｅｎ）、2,2',2''-(1,3,5-Benzinetriyl)-tris(1-phenyl-1-H-benzimidazole)（略称：ＴＰＢｉ）、2-(4-Biphenyl)-5-(4-tert-butylphenyl)-1,3,4-oxadiazole（略称：ＰＢＤ）、Bis(2-methyl-8-quinolinolate)-4-(phenylphenolato)aluminium（略称：ＢＡｌｑ）、3-(4-Biphenyl)-4-phenyl-5-tert-butylphenyl-1,2,4-triazole（略称：ＴＡＺ）、などが挙げられる。
電子輸送層１５は、例えば、真空蒸着法によって形成される。電子輸送層１５の膜厚は干渉効果や移動度等を考慮して適宜選択すればよいが、例えば１０〜１００ｎｍであり、好ましくは２０〜８０ｎｍ、より好ましくは４０〜６０ｎｍである。
【００５７】
電子輸送層１５上には、電子注入層１６が積層されている。電子注入層１６としては特に限定はなく、有機ＥＬ素子の電子注入層として用いられている公知の材料を採用することができる。例えば、Ｌｉ等のアルカリ金属；Ｍｇ、Ｃａ等のアルカリ土類金属；前記金属を１種類以上含む合金；前記金属の酸化物、ハロゲン化物、及び炭酸化物；並びにこれらの混合物が挙げられる。具体的には、８−ヒドロキシキノリノラト（リチウム）（Ｌｉｑ）、フッ化リチウム（ＬｉＦ）などが例示される。
電子注入層１６は、例えば、真空蒸着法によって形成される。電子注入層１６の膜厚は移動度等を考慮して適宜選択すればよいが、例えば０．１〜５ｎｍであり、好ましくは０．５〜３ｎｍ、より好ましくは１〜２ｎｍである。
【００５８】
電子注入層１６上には、裏面電極層（陰極）８が積層されている。裏面電極層８に用いられる材料は、好ましくは仕事関数が小さい金属、又はこれらを含む合金、金属酸化物等が用いられる。例えば、アルカリ金属ではＬｉ等であり、アルカリ土類金属ではＭｇ，Ｃａ等が例示される。また希土類金属等からなる金属単体、あるいはこれらの金属とＡｌ，Ｉｎ，Ａｇ等の合金等が用いられうる。また、特開２００１−１０２１７５号公報等に開示された技術を使用して、陰極電極に接する有機層をアルカリ土類金属イオン、アルカリ金属イオンからなる群から選択される少なくとも１種を含む有機金属錯体化合物を用いて構成する場合、該錯体化合物中に含有される金属イオンを真空中で金属に還元する金属、例えばＡｌ，Ｚｒ，Ｔｉ，Ｓｉ等もしくはこれらの金属を含有する合金を用いることもできる。
【００５９】
本実施形態の有機ＥＬ素子２は、上記のように、ガラス基板３上に形成された透明電極層４上に、真空蒸着法等の手法により、正孔注入層１０、正孔輸送層１１、発光層１２、電子輸送層１５、電子注入層１６、及び裏面電極層６を順次積層することにより製造することができる。このようにして製造された有機ＥＬ素子２は、封止部７を設けることによって直ちに封止され、有機ＥＬ装置１となる。
【００６０】
本実施形態では、機能層５が５つの層からなる構成であったが、本発明はこれに限定されるものではない。例えば、正孔注入層１０、正孔輸送層１１、電子輸送層１５、電子注入層１６の一部又は全部を省略した構成でもよい。
さらに、発光層１２の前後に正孔阻止層や電子阻止層を設けてもよい。
【実施例】
【００６１】
図２に示す構造を有する６種の有機ＥＬ素子２（実施例１〜３、比較例１〜３）を作製し、それらの発光効率を測定した。
【００６２】
〔実施例１〕
ガラス基板にパターニングされた陽極電極ＩＴＯ（膜厚１５０ｎｍ）上に、以下の手順で、２ｍｍ×２ｍｍの発光領域とするボトム型評価素子を作製した。
【００６３】
まず、透明電極層４たる陽極電極ＩＴＯ上に、三酸化モリブデン（ＭｏＯ3）とＮＰＢを共蒸着し、正孔注入層１０（膜厚６０ｎｍ）を形成した。蒸着速度は、三酸化モリブデンが０．１５ｎｍ／秒、ＮＰＢが１．３５ｎｍ／秒とした。
【００６４】
次に、正孔注入層１０上にＮＰＢを真空蒸着し、正孔輸送層１１（膜厚２０ｎｍ）を形成した。蒸着速度は０．８ｎｍ〜１．２ｎｍ／秒とした。
【００６５】
次に、正孔輸送層１１の上に、アントラセン誘導体と上記式（４）で表されるケイ素架橋インドール誘導体ＳｉＫＩ１とを共蒸着し、発光層１２（膜厚２０ｎｍ）を形成した。蒸着速度は、アントラセン誘導体が０．８ｎｍ／秒、ＳｉＫＩ１が０．０８ｎｍ／秒とした（ＳｉＫＩ１のドープ濃度：７重量％（７ｗｔ％））。
【００６６】
次に、発光層１２の上に、電子輸送材料ＥＴＭ０３３（メルク社）を真空蒸着し、電子輸送層１５（膜厚４０ｎｍ）を形成した。蒸着速度は１．２０ｎｍ／秒とした。
【００６７】
次に、電子輸送層１５の上にＬｉｑを真空蒸着し、電子注入層１６（膜厚２．５ｎｍ）を形成した。蒸着速度は０．３ｎｍ／秒とした。
【００６８】
最後に、電子注入層１６の上に真空蒸着によりアルミニウムを１５０ｎｍの膜厚で成膜し、裏面電極６を形成した。これにより、基板３上に形成された有機ＥＬ素子２が得られた。
【００６９】
その後、不活性下のグローボックスに基板付きの有機ＥＬ素子２を移動し、ガラスキャップにＵＶ硬化樹脂を塗布し、基板とキャップを張り合わせた。ＵＶ照射後、張り合わせた基板付きの有機ＥＬ素子２を大気下に取り出した（有機ＥＬ装置１）。得られた有機ＥＬ装置１の陽極及び陰極に電圧を印加し、Ｉ．Ｖ．Ｌを輝度計にて測定した。２０００ｃｄ／ｍ2の光量とした場合の電流効率（ｃｄ／Ａ）を算出した。
【００７０】
以下の実施例２，３並びに比較例１〜３においては、発光層１０、電子輸送層１５、及び電子注入層１６の構成のみ変更し、他の構成は実施例１と同一とした。
【００７１】
〔実施例２〕
実施例１と同様にして、ガラス基板上に透明電極層４、正孔注入層１０、及び正孔輸送層１１を積層した。
【００７２】
正孔輸送層１１の上に、ＡＤＮとケイ素架橋インドール誘導体ＳｉＫＩ１（上記式（４））とを共蒸着し、発光層１２（膜厚２０ｎｍ）を形成した。蒸着速度は、ＡＤＮが０．８ｎｍ／秒、ＳｉＫＩ１が０．０５ｎｍ／秒とした（ＳｉＫＩ１のドープ濃度：５重量％）。
【００７３】
次に、発光層１２の上に、Ｂｐｈｅｎを真空蒸着し、電子輸送層１５（膜厚２０ｎｍ）を形成した。蒸着速度は０．７ｎｍ／秒とした。
【００７４】
次に、電子輸送層１５の上に、ＢｐｈｅｎとＬｉとを共蒸着し、電子注入層１６（膜厚２０ｎｍ）を形成した。蒸着速度は、Ｂｐｈｅｎが０．７ｎｍ／秒、Ｌｉが０．０１６ｎｍ／秒とした（モル比がＢｐｈｅｎ：Ｌｉ＝１：１）
【００７５】
最後に、実施例１と同様にして、電子注入層１６の上に裏面電極層６を積層し、有機ＥＬ素子２を得た。実施例１と同様の封止作業を施し、有機ＥＬ装置１を得た。実施例１と同様にして、２０００ｃｄ／ｍ2の光量とした場合の電流効率（ｃｄ／Ａ）を算出した。  
【００７６】
〔実施例３〕
実施例１と同様にして、ガラス基板上に透明電極層４、正孔注入層１０、及び正孔輸送層１１を積層した。
【００７７】
正孔輸送層１１の上に、ＡＤＮとケイ素架橋インドール誘導体ＳｉＫＩ１（上記式（４））とを共蒸着し、発光層１２（膜厚２０ｎｍ）を形成した。蒸着速度は、ＡＤＮが０．８ｎｍ／秒、ＳｉＫＩ１が０．０５ｎｍ／秒とした（ＳｉＫＩ１のドープ濃度：５重量％）。
【００７８】
次に、発光層１２の上に、ＢｐｙＯＸＤを真空蒸着し、電子輸送層１５（膜厚４０ｎｍ）を形成した。蒸着速度は１．１０ｎｍ／秒とした。
【００７９】
次に、電子輸送層１５の上に、ＬｉＦを真空蒸着し、電子注入層１６（膜厚１ｎｍ）を形成した。蒸着速度は０．３ｎｍ／秒とした。
【００８０】
最後に、実施例１と同様にして、電子注入層１６の上に裏面電極層６を積層し、有機ＥＬ素子２を得た。実施例１と同様の封止作業を施し、有機ＥＬ装置１を得た。実施例１と同様にして、２０００ｃｄ／ｍ2の光量とした場合の電流効率（ｃｄ／Ａ）を算出した。  
【００８１】
〔比較例１〕
実施例１と同様にして、ガラス基板上に透明電極層４、正孔注入層１０、及び正孔輸送層１１を積層した。
【００８２】
正孔輸送層１１の上に、ケイ素架橋インドール誘導体ＳｉＫＩ１（上記式（４））のみを真空蒸着し、発光層１２（膜厚５ｎｍ）を形成した。蒸着速度は０．０５ｎｍ／秒とした。
【００８３】
次に、発光層１２の上に、電子輸送材料ＥＴＭ０３３（メルク社）を真空蒸着し、電子輸送層１５（膜厚６０ｎｍ）を形成した。蒸着速度は１．２０ｎｍ／秒とした。
【００８４】
次に、電子輸送層１５の上にＬｉｑを真空蒸着し、電子注入層１６（膜厚２．５ｎｍ）を形成した。蒸着速度は０．３ｎｍ／秒とした。
【００８５】
最後に、実施例１と同様にして、電子注入層１６の上に裏面電極層６を積層し、有機ＥＬ素子２を得た。実施例１と同様の封止作業を施し、有機ＥＬ装置１を得た。実施例１と同様にして、２０００ｃｄ／ｍ2の光量とした場合の電流効率（ｃｄ／Ａ）を算出した。
【００８６】
なお、発光層１２の膜厚を５ｎｍ超とすると、ＳｉＫＩ１が結晶化して不安定となり、発光しなかった。
【００８７】
〔比較例２〕
実施例１と同様にして、ガラス基板上に透明電極層４、正孔注入層１０、及び正孔輸送層１１を積層した。
【００８８】
正孔輸送層１１の上に、N,N'-bis(phenanthren-9-yl)N,N'-bis(phenyl)-benzidine（以下、「ＰＡＰＢ」と略記する。）とケイ素架橋インドール誘導体ＳｉＫＩ１（上記式（４））とを共蒸着し、発光層１２（膜厚２０ｎｍ）を形成した。蒸着速度は、ＰＡＰＢが０．８ｎｍ／秒、ＳｉＫＩ１が０．０５ｎｍ／秒とした（ＳｉＫＩ１のドープ濃度：７重量％）。
【００８９】
次に、発光層１２の上に、Ｂｐｈｅｎを真空蒸着し、電子輸送層１５（膜厚２０ｎｍ）を形成した。蒸着速度は０．７ｎｍ／秒とした。
【００９０】
次に、電子輸送層１５の上に、ＢｐｈｅｎとＬｉとを共蒸着し、発光層１２（膜厚２０ｎｍ）を形成した。蒸着速度は、Ｂｐｈｅｎが０．７ｎｍ／秒、Ｌｉが０．０１６ｎｍ／秒とした（モル比がＢｐｈｅｎ：Ｌｉ＝１：１）
【００９１】
最後に、実施例１と同様にして、電子注入層１６の上に裏面電極層６を積層し、有機ＥＬ素子２を得た。実施例１と同様の封止作業を施し、有機ＥＬ装置１を得た。実施例１と同様にして、２０００ｃｄ／ｍ2の光量とした場合の電流効率（ｃｄ／Ａ）を算出した。  
【００９２】
〔比較例３〕
実施例１と同様にして、ガラス基板上に透明電極層４、正孔注入層１０、及び正孔輸送層１１を積層した。
【００９３】
正孔輸送層１１の上に、ＰＡＰＢとケイ素架橋インドール誘導体ＳｉＫＩ１（上記式（４））とを共蒸着し、発光層１２（膜厚２０ｎｍ）を形成した。蒸着速度は、ＰＡＰＢが０．８５ｎｍ／秒、ＳｉＫＩ１が０．０２ｎｍ／秒とした（ＳｉＫＩ１のドープ濃度：７重量％）。
【００９４】
次に、発光層１２の上に、ＢｐｙＯＸＤを真空蒸着し、電子輸送層１５（膜厚４０ｎｍ）を形成した。蒸着速度は１．１ｎｍ／秒とした。
【００９５】
次に、電子輸送層１５の上に、ＬｉＦを真空蒸着し、発光層１２（膜厚１ｎｍ）を形成した。蒸着速度は０．３ｎｍ／秒とした。
【００９６】
最後に、実施例１と同様にして、電子注入層１６の上に裏面電極層６を積層し、有機ＥＬ素子２を得た。実施例１と同様の封止作業を施し、有機ＥＬ装置１を得た。実施例１と同様にして、２０００ｃｄ／ｍ2の光量とした場合の電流効率（ｃｄ／Ａ）を算出した。
【００９７】
結果を表１に示す。表１は、発光層、電子輸送層、及び電子注入層の構成と得られた発光効率を、実施例・比較例ごとにまとめたものである。表中、「ＡＴ」はアントラセン誘導体、括弧内の数値は膜厚を示す。
すなわち、アントラセン誘導体をホスト化合物とし、ＳｉＫＩ１をドーピング化合物とした実施例１〜３は、いずれも比較例１〜３と比べて発光効率が高かった。
特に、実施例１と比較例１の結果から、ＳｉＬＩ１は、発光材料のホスト化合物として単独で用いるよりも、アントラセン誘導体（ホスト化合物）のドーパント化合物として用いる方が、より高い発光効率を発揮できることがわかった。
また実施例２，３と比較例２，３の結果から、ドーパント化合物たるＳｉＫＩ１と組み合わせるホスト化合物は、アントラセン誘導体が好ましいことがわかった。
【００９８】
【表１】
2012087187.tif 000009
【００９９】
〔発光寿命の検討〕
実施例１と比較例１の有機ＥＬ素子について、４０ｍＡ／ｃｍ2の条件で駆動した場合の発光寿命（輝度劣化）を測定した。図３に結果を示す。図３に示す様に、実施例１の有機ＥＬ素子は比較例１の有機ＥＬ素子よりも輝度劣化が小さく、発光の寿命が長かった。また、実施例１の有機ＥＬ素子は比較例１の有機ＥＬ素子よりも輝度が格段に大きかった。
【符号の説明】
【０１００】
２  有機ＥＬ素子
４  透明電極層（陽極）
６  裏面電極層（陰極）
１２  発光層
【図１】
2012087187.tif 000011
【図２】
2012087187.tif 000012
【図３】
2012087187.tif 000013